Brevet FR2721837A1 — publié le 19960105

La présente invention concerne un catalyseur d'oxydation non-sélective résistant à des températures élevées, un procédé de préparation de ce catalyseur et son utilisation dans la combustion catalytique d'hydrocarbures, de monoxyde de carbone, d'hydrogène ou de leurs mélanges. La combustion conventionnelle, réalisée en présence d'une flamme, habituellement utilisée dans les procédés de combustion d'hydrocarbures, tel que le méthane, est un processus difficilement contrôlable. Elle se produit dans un domaine de concentrations air/hydrocarbure bien déterminé et conduit, outre à la formation de dioxyde de carbone et d'eau, à la production de polluants comme le monoxyde de carbone et les oxydes d'azote. En revanche, la combustion catalytique produit peu de polluants tels que NOx et CO. De plus, l'introduction d'un catalyseur autorise un meilleur contrôle de l'oxydation totale dans un large domaine des valeurs du rapport air/hydrocarbure. Celles-ci peuvent se situer en dehors des limites d'inflammabilité de la combustion classique. Par ailleurs, la combustion catalytique permet de brûler une très grande variété de composés. Les catalyseurs de combustion bien connus de l'homme de l'art, sont généralement préparés à partir d'un substrat monolithique, en céramique ou en métal, sur lequel on dépose une fine couche d'un ou plusieurs oxydes réfractaires, généralement de l'alumine, de surface et de porosité supérieures à celles du substrat monolithique. Sur cet oxyde est dispersée la phase active composée essentiellement des métaux du groupe du platine. Dans un procédé de combustion, les catalyseurs sont soumis à des températures très élevées, qui sont souvent supérieures à 1000 C. Mais, au cours de l'utilisation de tels catalyseurs à ces températures élevées, il s'avère que le catalyseur subit une dégradation qui diminue ses performances catalytiques. Parmi les causes envisagées pour cette dégradation des performances, le frittage du support ainsi que le frittage de la phase active et/ou son encapsulation par le support font partie de celles les plus couramment citées. Afin de limiter la chute de surface spécifique du support, il a été proposé d'ajouter à l'alumine divers stabilisants au cours de la préparation. Ainsi, il est connu d'ajouter: - un oxyde de terre rare, par exemple ainsi que décrit dans le brevet français FR-B-2 257 335 ou dans la demande de brevet français FR-A-2 596 379; - un oxyde d'alcalino- terreux, par exemple ainsi que décrit dans les brevets français FR-B- 2 140 575 et FB-2 271 160. Le lanthane et le baryum sont cités parmi les stabilisants les plus efficaces de l'alumine. Les supports stabilisés par ces techniques possèdent, pour certains, une durabilité accrue par rapport à l'alumine pure. Mais, à des températures supérieures ou égales à 1200 C exigées par un procédé de combustion, de tels supports s'avèrent toutefois présenter une stabilité au cours du temps insuffisante pour répondre à ces exigences. Par ailleurs, il existe des supports de catalyseurs à base d'un mélange d'alumine et d'oxydes d'alcalino-terreux ou d'oxydes de terre rare dont la structure cristalline appartient à la famille des hexaaluminates lamellaires (décrite dans "Structural Inorganic Chemistry" de A.F.Wells, 5ème édition, CLARENDON PRESS, Oxford). Ainsi sont connus les supports suivants: -Ln203/ 11- 14-A1203, avec Ln= La, Nd ou Pr. par exemple, ainsi que décrit dans la demande de brevet européen EP-A835. - MO-6A1203; avec M= Ba,Ca ou Sr. par exemple, ainsi que décrit dans le brevet européen EP-B- 222 471. -MgAllLnO19 ou MgxAlyLnzOm avec (Ln=La, Pr ou Nd); x=--0.1-10; y= 5-40; z=--0.1-4; m est optionnel. par exemple, ainsi que décrit dans la demande de brevet japonais JP-A02/126939. Après une calcination prolongée à des températures supérieure à 11001200 C, ces supports de catalyseurs de combustion appartenant à la famille des hexaaluminates présentent, pour certains, une résistance au frittage supérieure aux alumines stabilisées par le lanthane ou par le baryum. Cependant, ces supports ne résolvent pas le problème de stabilité de la phase active également responsable de la dégradation des performances. Afin de limiter le frittage de la phase métallique active, il a été proposé d'ajouter divers stabilisants à base essentiellement d'oxydes de métaux de transition. Les catalyseurs préparés par cette technique sont décrits notamment dans le brevet américain US-A- 4 857 499. Ces catalyseurs présentent, pour certains, une durabilité accrue par rapport à la phase métallique active seule. Mais en raison de la volatilité des métaux du groupe du platine et de leurs oxydes, ces catalyseurs présentent toutefois une stabilité au cours du temps insuffisante conduisant à une dégradation de l'activité. Enfin, dans le cadre de la combustion catalytique, il existe une autre manière de contourner cette détérioration inexorable de la phase métallique. Il a été ainsi proposé d'incorporer un métal de transition au sein d'un hexaaluminate, ainsi que le décrit, notamment, le brevet américain: US-A- 4788174. Le catalyseur d'oxydation ainsi proposé est le suivant: A1-zCzBxA112yO19-oa o A= Ba, Ca ou Sr; C= Kou Rb avec (0.0 o B= Mn,Fe,Co,Ni,Cu ou Cr avec (0. 1 et avec a = 1-1/2 {X-z (X-Y) + xZ -3Y}. Mais le potassium et le rubidium qui exaltent l'activité catalytique sont des composés volatils. Cette volatilité conduit à une perte du gain d'activité initialement observé. En outre, ces composés volatils sont corrosifs et ils sont donc susceptibles de détériorer les réacteurs et les canalisations. La demanderesse a découvert que l'on peut améliorer de façon surprenante l'activité catalytique de ces catalyseurs en y incorporant au moins un élément choisi parmi le magnésium et/ou le zinc tout en atténuant les inconvénients mentionnés plus haut. La présente invention propose en effet un catalyseur d'oxydation non-sélective résistant à des températures élevées répondant essentiellement à la formule AxByCzAll2- dO19-8, dans laquelle A représente au moins un élément de valence X sélectionné dans le groupe formé par le baryum, le calcium, le strontium et les terres rares; B représente au moins un élément de valence Y sélectionné dans le groupe formé par Mn, Co, Fe, Ni, Cu et Cr; C représente au moins un élément de valence Z sélectionné dans le groupe du magnésium et du zinc; x ayant une valeur de 0.1 à 5; y ayant une valeur de 0.1 à 5 et z ayant une valeur de 0.01 à 5; d ayant une valeur de (y+z) à (2y+2z); ô étant une combinaison linéaire des valences X, Y et Z respectives des éléments A, Bet C et de d et ayant une valeur 5= 1-1/2{xX + yY + xZ3d}. Selon une variante de l'invention, au moins un métal noble du groupe du platine peut être déposé à la surface du catalyseur, répondant essentiellement à la formulation AxByCzAl12-dO19-5 ou incorporé, au cours de la préparation, au catalyseur répondant essentiellement à la formulation AxByCzA112-dO19-5. Ce métal noble est de façon préférentielle du platine et/ou du palladium et/ou du rhodium. Selon des caractéristiques préférées du catalyseur de la présente invention, le rapport atomique de A sur la somme B + C + AI est d'environ 0.05 à 0.1 et AxByCzAl12-dO19-8 est un hexaalunminate lamellaire dans lequel l'élément B et/ou l'élément C sont incorporés au sein de la structure. Selon d'autres caractéristiques préférées du catalyseur de la présente invention, l'élément A est le lanthane ou le baryum, l'élément B est le manganèse et l'élément C est le magnésium. Les catalyseurs selon l'invention apportent des performances améliorées spécialement dans les procédés de combustion catalytique d'hydrocarbures, de monoxyde de carbone, d'hydrogène ou de leurs mélanges. Mais ils sont également utilisables dans tous les procédés catalytiques nécessitant des températures élevées. La présente invention concerne également un procédé de préparation d'un catalyseur d'oxydation non-sélective résistant à des températures élevées consistant à dissoudre et mélanger un composé soluble dans l'eau et/ou dans l'alcool d'aluminium, un composé soluble dans l'eau et/ou dans l'alcool d'un élément A sélectionné dans le groupe formé par le baryum, le calcium, le strontium et les terres rares, un composé soluble dans l'eau et/ou dans l'alcool d'un élément B sélectionné dans le groupe formé par Mn, Co, Fe, Ni, Cu et Cr, et un composé soluble dans l'eau et/ou dans l'alcool d'un élément C sélectionné dans le groupe du magnésium et du zinc, de telle manière que le rapport atomique de A sur la somme B + C + Al soit d'environ 0.05 à 0.1, que le rapport atomique de B sur la somme B + C + AI soit d'environ 0.04 à 0.2 et que le rapport atomique de C sur la somme B + C + AI soit d'environ 0.01 à 0. 2, de manière à obtenir une solution homogène, puis à transformer cette solution homogène en un produit solide constitué d'oxyde mixte ou d'une solution solide présentant à la fois la même homogénéité et la même composition en éléments A, B, C, AI. Tous les procédés connus de l'homme du métier et permettant de transformer une solution homogène aqueuse ou non-aqueuse en un oxyde mixte (ou en solution solide) sont utilisables dans le cadre de l'invention. On peut notamment citer la coprécipitation, l'hydrolyse, le procédé sol-gel, la cryodessication, le séchage par atomisation, la complexation.etc.. Ces procédés dont la liste n'est pas limitative conduisent directement (ou indirectement avec séparation d'une phase solide intermédiaire) à l'oxyde mixte ou à la solution solide recherchée; ledit oxyde sera calciné à une température au moins égale à 900 C et pendant une durée suffisante pour que ledit oxyde mixte ou la solution solide se forme et soit détectable par diffraction des rayons X. Préférentiellement, le catalyseur de la présente invention est obtenu par coprécipitation ou par hydrolyse des alcoxydes. Quand le rapport atomique de A sur la somme B + C + Al est de 1/12 pour les alcalino-terreux et de 1/11 à 1/14 pour les terres rares, la formulation AxByCzA11l2-dO19-8 possède un maximum de stabilité thermique. Cependant, le rapport atomique de A sur la somme B + C + AI n'est pas limité à ces rapports; de façon préférentielle, il est proche de ces rapports et il est d'environ 0.05 à 0.1. Cette plage de rapport préférée confere à la formulation catalytique de la présente invention: AxByCzAl12-dO19-5, ses propriétés de résistance au frittage à des températures élevées. Pour des valeurs de x dépassant largement cette plage de composition préférée, l'alumine alpha appelée communément corindon apparaît majoritairement au cours de la calcination. Pour des valeurs de x supérieures à cette plage de composition préférée, de nouvelles structures cristallines se forment selon la nature de l'élément A: AO-A1203, A203-A1203 etc; celles-ci ne possèdent pas une résistance au frittage aussi élevée que les compositions AxByCzAl12-dO19- 5 dont le rapport atomique de A sur la somme B + C + Al est d'environ entre 0.05 à 0.1. En effet, AxByCzAIl2- dO19-8 qui constitue la majeure partie du catalyseur de la présente invention possède une structure cristalline de type hexaaluminate lamellaire voisine ou similaire de la magnétoplumbite (par exemple, MO6A1203; avec M= Ba,Ca ou Sr) et/ou de l'alurmine-5 et/ou de La203/ I1114-A1203. Cette structure cristalline (figure numéro 1) est supposée être à l'origine des propriétés de résistance thermique supérieures du catalyseur de la présente invention. Cette structure cristalline apparaît à des températures inférieures ou égales à la température de transition vers l'alumine alpha, permettant ainsi d'éviter la transition vers alpha et la chute de surface spécifique et la diminution d'activité catalytique qui en résultent. Les éléments B et C qui sont les composants actifs du catalyseur sont fixés ou incorporés au sein la structure de type hexaaluminate lamellaire décrite précédemment. Cette incorporation ou cette fixation serait à l'origine de la bonne résistance au frittage des éléments actifs B et C et par conséquent de la bonne conservation de l'activité catalytique au cours du temps. En outre, la proximité au sein de la structure de l'hexaaluminate des deux éléments actifs B et C entraîne un effet de synergie sur l'activité catalytique. Cet effet de synergie pourrait conférer au catalyseur de la présente invention AxByCzAI12-dO19-5 son activité catalytique supérieure. Les valeurs de y et z qui sont représentatives de la composition en éléments actifs B et C dans la formule du catalyseur de la présente invention AxByCzAIl2- dO19-5 sont, de façon préférentielle, comprises respectivement entre 0. 1 et 5 et entre 0.01 et 5, et de façon encore plus préférentielle comprises entre 0.2 et 3 et entre 0.01 et 3. Si les valeurs y et z sont respectivement inférieures à 0.1 et à 0.01, il n'y pas assez de composants actifs au sein de la formulation et l'activité catalytique n'est pas suffisamment élevée pour satisfaire aux exigences d'un procédé de combustion. A l'opposé, si les valeurs x et y en éléments actifs sont supérieures à 5, une majorité des composants catalytiques ne peuvent s'incorporer avantageusement au sein de la structure de type hexaaluminate lamellaire AxByCzAl12-dO19g-ô et ils ne peuvent donc pas contribuer à l'activité catalytique. Ils forment une phase oxyde distincte de la formulation du catalyseur de la présente invention AxByCzAI12-dO19-8. Cette ou ces phases oxydes peuvent, pour certains cas, être distinguées du catalyseur de la présente invention AxByCzAl2-dO19- 5 à l'aide de la technique de diffraction des rayons X. AxByCzAll2-dO19- 5 qui constitue la majeure partie du catalyseur de la présente invention possède une structure cristalline de type hexaaluminate lamellaire voisine ou similaire de la magnétoplumbite et/ou de l'alumine- 3. On considère que cette structure cristalline est à l'origine des propriétés de résistance thermique supérieures du catalyseur de la présente invention. De façon préférentielle, au moins une partie de la formulation AxByCzAl 12-dO19-5 possède une structure cristalline de type hexaaluminate lamellaire dans lequel l'élément B et/ou C est incorporé ou fixé dans la structure. Selon une variante de l'invention, les catalyseurs peuvent, en outre, comporter un métal du groupe du platine. Ce métal du groupe du platine peut être déposé à la surface du catalyseur de la présente invention (par imprégnation, par exemple) ou encore il peut être incorporé au cours de la préparation En effet, il peut s'avérer efficace d'imprégner ou d'incorporer un métal du groupe du platine le catalyseur résistant au frittage de la présente invention afin d'améliorer son activité à basse température. Par ailleurs, en incorporant le métal du groupe du platine au cours de la préparation, on peut en outre améliorer la résistance au frittage du métal du groupe du platine. De tels catalyseurs imprégnés par un métal du groupe du platine ou contenant un métal du groupe du platine incorporé au cours de la préparation sont également inclus dans la présente invention. La formulation AxByCzAl 2-dO 1 9-5 est constituée essentiellement d'un mélange composite de quatre oxydes: l'oxyde d'un élément A, l'oxyde d'un élément B, l'oxyde d'un élément C et l'oxyde d'aluminium. On décrit plus précisément ces différents types d'oxydes ci-dessous. En tant que précurseur de l'aluminium qui constitue l'élément majoritaire pour obtenir le catalyseur résistant à des températures élevées de la présente invention, il est préférable d'utiliser une alumine appartenant au groupe des alumines de transition et des hydrates d'alumine: alumines gamma, boemite, gibbsite, bayerite, etc... quand on procède par une méthode traditionnelle de réaction entre poudres à l'état solide. Quand, pour obtenir le catalyseur résistant à des températures élevées de la présente invention, on procède par une technique de coprécipitation, il est préférable d'utiliser un composé soluble de l'aluminium tel que le nitrate d'aluminium, le sulfate d'aluminium, le chlorure d'aluminium, etc... Quand, pour obtenir le catalyseur résistant à des températures élevées de la présente invention, on procède par hydrolyse d'un composé organique, il est préférable d'utiliser un composé soluble de l'aluminium tel que par exemple un alcoxyde d'aluminium. En tant que précurseur de l'élément B et/ou C qui sont essentiellement responsables de l'activité catalytique de la formulation, on peut utiliser un composé solide (oxyde, hydroxyde, carbonate, hydroxycarbonate ou encore sel insoluble) ou un composé soluble (nitrate, sulfate, chlorure, ou alcoxyde) selon la technique envisagée. En tant qu'élément B du catalyseur de la présente invention, il est préférable d'utiliser Mn, Fe, Co et/ou Cu et plus préférentiellement Mn et/ou Co. En tant qu'élément C, Mg est préférentiellement utilisé. En fonction de ces différents précurseurs de l'aluminium, du manganèse et du magnésium, différentes méthodes de préparation des catalyseurs ou de supports de catalyseurs peuvent être utilisées: réaction à l'état solide, complexation, hydrolyse d'alcoxydes, coprécipitation, imprégnation ou sol-gel. L'invention propose de mettre en forme ces formulations sous forme de monolithes, de billes, tablettes, d'extrudés ou d'autres formes communément utilisées pour les catalyseurs et les supports de catalyseurs. L'invention propose également d'utiliser ces catalyseurs déposés sur divers substrats céramiques ou métalliques. Ces substrats peuvent être des monolithes à structure cellulaire en céramique ou métallique (enroulement, empilement de feuillards métalliques ou encore association de fibres métalliques ou de fils métalliques sous la forme d'un monolithe à structure fibreuse). La céramique employée pouvant être de la mullite, de la cordierite, l'alumine-at, la zircone, du titanate d'alumine, du carbure de silicium ou du nitrure de silicium. Le catalyseur de la présente invention peut également employer un substrat composé essentiellement de la formulation de la présente invention. La préparation de ces catalyseurs déposés sur un substrat consiste en une étape d'enduction au cours de laquelle le substrat est plongé dans une suspension contenant les précurseurs des composants du catalyseur, puis est séché et calciné après évacuation de l'excès de ladite suspension. Généralement, le procédé de préparation de ces catalyseurs comprend une ou plusieurs étapes intermédiaires et/ou finales de calcination qui transforment les précurseurs du catalyseur en catalyseur de la présente invention. Pour obtenir le catalyseur de la présente invention, il est préférable de calciner à une température supérieure ou égale à 900 C. Lorsque la calcination est menée à une température inférieure à 900 C, les précurseurs ne se transforment pas en l'oxyde désiré au cours d'une durée raisonnable d'un point de vue pratique. D'après les spectres de diffraction X (figure numéro 1) des catalyseurs de la présente invention, la structure cristalline du composé obtenu peut être soit amorphe soit proche de celle d'un hexaalunminate lamellaire. Cette structure cristalline est dépendante des conditions de calcinations et plus particulièrement de la température et de la durée de calcination. Notamment, la structure cristalline du catalyseur de la présente invention est d'autant plus proche de la structure cristalline d'un hexaaluminate lamellaire que la température de calcination est élevée. Cependant. pour des températures supérieures ou égales à 1500 C, la surface spécifique de l'hexaaluminate obtenu tend à diminuer fortement en raison de la croissance cristalline du matériau accélérée à cette température. Il est donc nécessaire d'adapter les conditions de calcination choisies avec la surface spécifique désirée afin d'obtenir le catalyseur de la présente invention avec une surface spécifique compatible avec un procédé de combustion catalytique. Les conditions de calcination sont choisies en fonction des conditions d'utilisation du catalyseur. Par exemple, dans un procédé de combustion catalytique à haute température, le catalyseur est soumis à des températures supérieures ou égales à 1300 C. Il est donc préférable de calciner au préalable à une température supérieure ou égale à 1300 C afin de limiter dans la mesure du possible les modifications du catalyseur pouvant intervenir au cours de son utilisation. A de telles températures, les supports de catalyseurs conventionnels de type alumine ou améliorés de type alumines dopées par une terre rare et/ou un alcalino-terreux se transforment en alumine alpha. Cette transformation en alumine alpha s'accompagne d'une chute drastique de la surface spécifique et par conséquent d'une forte baisse de l'activité catalytique. Pour obtenir le catalyseur de la présente invention, il est préférable de calciner à une température supérieure ou égale à 900 C. Les conditions de calcination: température et durée dépendent principalement de la température maximale d'utilisation du catalyseur. Les conditions préférées de calcination se situant entre plus d'une heure à 1000 C à moins d'une heure à 1400 C. Différentes méthodes de préparation des catalyseurs ou de supports de catalyseurs peuvent être utilisés tels que réactions entre poudres à l'état solide, hydrolyse d'alcoxydes, complexation, coprécipitation, imprégnation, procédé sol- gel... Le catalyseur d'oxydation non-sélective résistant à des températures élevées de la présente invention peut être préparé à partir d'un mélange de poudres de pigments solides (oxydes, hydroxydes, carbonates, hydroxycarbonates ou encore sels insolubles), mais plus préférentiellement il est obtenu par un procédé consistant à dissoudre et à mélanger un composé d'aluminium soluble dans l'eau et/ou dans l'alcool d'aluminium, un composé soluble dans l'eau et/ou dans l'alcool d'un élément A sélectionné dans le groupe formé par le baryum, le calcium, le strontium et les terres rares, un composé soluble dans l'eau et/ou dans l'alcool d'un élément B sélectionné dans le groupe formé par Mn, Co, Fe, Ni, Cu et Cr. et un composé soluble dans l'eau et/ou dans l'alcool d'un élément C sélectionné dans le groupe du magnésium et du zinc, de telle manière que le rapport atomique de A sur la somme B + C + AI soit d'environ 0.05 à 0.1, que le rapport atomique de B sur la somme B + C + AI soit d'environ 0.04 à 0.2 et que le rapport atomique de C sur la somme B + C + Al soit d'environ 0.01 à 0.2, à obtenir une précipitation, une hydrolyse et/ou une décomposition thermique conduisant à la formation d'un produit dans la solution, à extraire ce produit de la solution, à précalciner le produit extrait entre 200 C et 600 C et à calciner le produit à une température au moins supérieure à 900 C. Parmi les méthodes citées ci-dessus, la coprécipitation et l'hydrolyse des alcoxydes sont préférentiellement utilisées. Bien que l'explication détaillée suivante traite plus spécifiquement de la coprécipitation, l'hydrolyse des alcoxydes pourrait tout aussi bien s'y appliquer. De même, dans ce qui suit, le lanthane, le manganèse et le magnésium ont été choisis pour illustrer le procédé de préparation, cependant les autres éléments pouvaient tout aussi bien l'illustrer. Le catalyseur de la présente invention est préférentiellement préparé de la façon suivante. Dans une première phase, on prépare un mélange contenant un sel d'aluminium soluble dans l'eau, un sel de lanthane soluble dans l'eau, un sel de manganèse soluble dans l'eau et un sel de magnésium soluble dans l'eau. Dans une deuxième phase, on réalise la coprécipitation des hydroxydes des sels solubles utilisés dans la première phase. La coprécipitation peut être effectuée en ajoutant à la solution Il l'agent précipitant ou inversement en ajoutant le mélange des sels solubles dans l'agent précipitant. D'une façon préférée, la précipitation sera conduite en conditions stationnaires, la solution contenant les sels solubles et celle contenant l'agent précipitant étant ajoutés simultanément, leurs débits étant asservis au pH mesuré, dans un réacteur dit "à surverse" o la précipitation se produit. Cette coprécipitation est menée dans une plage de pH qui permet une coprécipitation complète de tous les constituants précurseurs du catalyseur de la présente invention. Dans l'exemple étudié, cette précipitation est menée à un pH compris entre 7 et 12. Il se forme, outre les hydroxydes des précurseurs de Mn, La, AI et Mg qui précipitent, des composés indésirables qui sont éliminés par filtration et/ou simple lavage à l'eau. Ensuite, le coprécipité est séché et précalciné entre 200 C et 650 C, puis le produit obtenu est calciné à une température comprise entre 900 C et 1500 C durant 5 à 30 heures afin de le transformer en catalyseur de la présente invention. Comme composés solubles de l'aluminium que l'on peut mettre en oeuvre, on citera notamment le nitrate d'aluminium, le chlorure d'aluminium, etc. Comme composés solubles de manganèse que l'on peut mettre en oeuvre, on citera notamment le nitrate de manganèse, le chlorure d'aluminium, etc. Comme composés solubles du lanthane que l'on peut mettre en oeuvre, on citera notamment le nitrate de lanthane, le chlorure de lanthane etc. En tant que composés solubles du manganèse que l'on peut mettre en oeuvre, on citera notamment le nitrate de manganèse, le chlorure de manganèse etc. En tant que composés solubles du magnésium que l'on peut mettre en oeuvre, on citera notamment le nitrate de magnésium, le chlorure de magnésium etc. Comme agents précipitants, l'hydroxyde de sodium, le carbonate de sodium, la potasse et l'ammoniaque peuvent être utilisés. Les agents précipitants sont choisis de telle manière que l'ensemble des précurseurs du catalyseur de la présente invention soient précipités ensemble. Il peut être parfois nécessaire d'utiliser un mélange d'agents coprécipitants: hydroxyde de sodium + carbonate de sodium, par exemple, afin de obtenir une coprécipitation de tous les précurseurs. Ainsi, dans le cas d'un catalyseur de la présente invention contenant du strontium et du baryum, il est préférable que le mélange d'agents coprécipitants contienne du carbonate de sodium. On propose également de réaliser des précipitations séparées des différents précurseurs, puis mélanger ensemble les produits obtenus afin d'obtenir le précurseur du catalyseur de la présente invention. Par ailleurs, ces catalyseurs mis en oeuvrTe selon la présente invention peuvent avoir avantageusement été traités ainsi qu'il est bien connu de l'homme de l'art par des agents porogènes tels que ceux à base de cellulose, naphtaline, gommes naturelles, polymères synthétiques de façon à leur conférer des propriétés de porosité désirée. Selon une variante de l'invention, les catalyseurs peuvent, en outre, comporter au moins un métal du groupe du platine. En effet, il peut s'avérer efficace d'imprégner par un métal du groupe du platine le catalyseur résistant au frittage de la présente invention afin d'améliorer son activité à basse température. De même, il peut également s'avérerefficace d'incorporer un métal du groupe du platine le catalyseur résistant au frittage de la présente invention afin d'améliorer son activité à basse température. Par ailleurs, en incorporant le métal du groupe du platine au cours de la préparation, on peut en outre améliorer la résistance au frittage du métal du groupe du platine. La préparation de tels catalyseurs imprégnés par un métal du groupe du platine ou incorporant un métal du groupe du platine fait également partie de la présente invention. Le métal du groupe du platine est de façon préférentielle du platine et/ou du palladium et/ou du rhodium. On considère que la structure cristalline voisine ou appartenant à la famille des hexaaluminates lamellaires dans lequel l'élément B et/ou l'élément C sont incorporés au sein de la structure serait à l'origine des propriétés de résistance thermique supérieures du catalyseur de la présente invention. Par ailleurs, l'élément C qui exalte l'activité catalytique ne se transforme pas en composé volatil et reste incorporé au sein de la structure assurant ainsi une stabilité des propriétés catalytiques au cours du temps. Les catalyseurs selon l'invention apportent des performances améliorées spécialement dans les procédés de combustion catalytique d'hydrocarbures tels que du méthane, de monoxyde de carbone, d'hydrogène ou de leurs mélanges. Mais ils sont également utilisables dans tous les procédés catalytiques nécessitant des températures élevées. Par ailleurs, les réacteurs de combustion catalytique peuvent comporter un ou plsusieurs étages catalytiques. En général, les catalyseurs de la première zone catalytique dont le rôle consiste essentiellement à initier la réaction de combustion sont des catalyseurs à base de métaux nobles sur alumine stabilisée. Le stabilisant de l'alumine étant choisi généralement parmi les alcalino-terreux, les terres rares, la silice ou l'étain. Les catalyseurs de la présente invention peuvent être utilisés dans de tels réacteurs de combustion et de façon préférentielle ils peuvent être utilisés dans un ou plusieurs étages catalytiques dont la température d'entrée des gaz est comprise entre 600 C et 900 C et dont la température de sortie des gaz est comprise entre 800 C et 1500 C. Pour une meilleure compréhension de la présente invention, on pourra se référer aux figures et aux tableaux l'illustrant et qui sont numérotés comme suit: La figure 1 représente le spectre de diffraction X du catalyseur (A) selon l'invention après calcination sous air à 1200 C durant 16 heures. Les (+) désignent les pics corrspondant au catalyseur (A). La figure 2 représente le spectre de diffraction X du catalyseur (B) comparatif après calcination sous air à 1200 C durant 16 heures. Les (a) désignent les pics correspondant à l'alumine La figure 3 représente l'évolution du volume d'oxygène désorbé par le catalyseur (A) (en cm3 d'oxygène par gramme de catalyseur) en fonction de la température au cours de la thermodésorption. La figure 4 représente l'évolution du volume d'oxygène consommé par le catalyseur (A) (en cm3 d'oxygène par gramme de catalyseur) en fonction de la température cours de l'oxydation en température programmé. La figure 5 représente l'évolution du volume d'oxygène désorbé par le catalyseur (D) (en cm3 d'oxygène par gramme de catalyseur) en fonction de la température au cours de la thermodésorption. La figure 6 représente l'évolution du volume d'oxygène consommé par le catalyseur (D) (en cm3 d'oxygène par gramme de catalyseur) en fonction de la température au cours de l'oxydation en température programmé. Le tableau I rassemble les différentes caractéristiques des catalyseurs (A), (B), (C) et (D). Les divers précurseurs employés sont des produits commerciaux de PROLABO. Sauf précision dans le texte qui suit, les produits obtenus ont été caractérisés et testés après calcination à 1200 C pendant quatre heures. La structure cristalline de ces catalyseurs à été déterminée par diffraction des rayons X (PHILIPS PW 1050). Leur composition élémentaire a été déterminée par fluorescence X (PHILIPS PW 1480). Le pouvoir d'oxydoréduction du catalyseur qui est directement corrélé à son activité catalytique a été mesuré par thermodésorption d'oxygène et par oxydation en température programmée (X-SORB. -VINCI Technologies). La surface spécifique a été mesurée par la méthode standard BET (3-SORB-- VINCI Technologies). Les exemples suivants illustrent l'invention sans toutefois la limiter: EXEMPLE 1: préparation d'un catalyseur (A) selon l'invention. Dans de l'eau distillée, on verse du nitrate d'aluminium A1(NO3)3,9H20, du nitrate de lanthane La(NO3)3, du nitrate de manganèse Mn(NO3)2,4H20 et du nitrate de magnésium Mg(NO3)2,6H20 jusqu'à dissolution complète des cristaux, puis on prolonge l'agitation pendant 1 heure de manière à homogénéiser le mélange. On opère ensuite une coprécipitation des hydroxydes à l'ammoniaque de manière à obtenir un pH de l'ensemble égal à 9. Le précipité obtenu est filtré et lavé à l'eau distillé de manière à éliminer l'ammoniaque en excès et le nitrate d'ammonium résultant de la précipitation. Le gâteau de filtration est séché à l'étuve durant 12 heures à 120 C, puis est calciné sous air dans un creuset en alumine à 600 C durant quatre heures, puis à 1200 C sous air durant quatre heures. On obtient un catalyseur (A) dont le rapport Mg/AI est 0.0838 et dont le rapport Mn/AI est de 0.0872. La figure 1 montre que le catalyseur (A) présente les raies caractéristiques d'un hexaaluminate dans lequel Mn et Mg sont incorporés dans la structure. On n'observe pas la formation d'alumine alpha. La surface BET du catalyseur (A) est de l'ordre de 17 m2/g. EXEMPLE 2 (comparatif): Préparation d'un catalyseur (B) selon l'art antérieur Afin de montrer la stabilité supérieure du catalyseur (A) par rapport à une alumine stabilisée par le lanthane, on a préparé un catalyseur (B) de façon strictement similaire à celle de l'exemple 1 donné ci-dessus sans magnésium ni manganèse avec une teneur moindre en lanthane. Le catalyseur (B) ainsi préparé contient 2.5% en poids de lanthane. La figure 2 montre que le catalyseur (B) s'est transformé de façon majoritaire en alumine alpha de faible surface spécifique. Les autres raies minoritaires dans le diagramme de diffraction X sont celles de la pérovskite LaAIO3 et de LaAIl 1018. La surface BET du catalyseur (B) est de l'ordre de 5 m2/g. La comparaison des figures 1 et 2 établit clairement la stabilité thermique supérieure du catalyseur (A) dans des conditions de température sévères par rapport aux alumines stabilisés de l'art antérieur. EXEMPLE 3 (comparatif): Préparation d'un catalyseur (C) selon l'art antérieur Afin de montrer l'effet du magnésium et du manganèse sur l'activité catalytique du catalyseur (A), on a préparé un catalyseur (C) de façon strictement similaire à celle de l'exemple 1 donné ci- dessus avec pour seule différence l'absence de magnésium et de manganèse dans la formulation. On obtient un catalyseur (C) dont le rapport La/AI est 0.0714. EXEMPLE 4 (comparatif): Préparation d'un catalyseur (D) selon l'art antérieur. Afin de montrer l'effet du magnésium sur l'activité catalytique du catalyseur (A), on a préparé un catalyseur (D) de façon strictement similaire à celle de l'exemple 1 donné ci-dessus avec pour seule différence l'absence de magnésium dans la formulation. On obtient un catalyseur (D) dont le rapport Mn/AI est 0.0714. EXEMPLE 5: Activité catalytique des divers catalyseurs mesurées par thermodésorption et par oxydation en température programmée Le présent exemple rassemble les résultats obtenus en thermodésorption (TDO) et en oxydation en température programmée (TPO) avec les catalyseurs (A), (B), (C) et (D) décrits respectivement dans les exemples 1, 2, 3 et 4. Les essais ont été effectués en chargeant successivement 10 g de chacun des catalyseurs dans l'appareillage de TDO/TPO. La procédure adoptée pour la thermodésorption est la suivante. L'échantillon calciné à 1200 C durant quatre heures est porté à 1000 C à une vitesse de 20 C/mn sous un courant d'hélium circulant à 20cm3/mn. On mesure le volume d'oxygène désorbé entre 400 C et 1000 C par le catalyseur en cm3 d'oxygène par gramme de catalyseur. La procédure adoptée pour l'oxydation en température programmée est la suivante. A la suite de la thermodésorption, l'échantillon est refroidi sous hélium jusqu'à la température ambiante. Puis, l'échantillon est porté à 1000 C à une vitesse de 5 C/mn sous un courant d'hélium + 2% d'oxygène circulant à 20cm3/mn. On mesure le volume d'oxygène consommé entre 400 C et 1000 C par le catalyseur en cm3 d'oxygène par gramme de catalyseur. Le tableau ci-après rassemble les résultats obtenus dans une plage de température permettant de bien différencier les catalyseurs du point de vue de leur aptitude à fonctionner dans un procédé de combustion à haute température. Numéro de référence rapports atomique S BET IDO TIO l'exemple du catalyseur Mn/AI I MNg/AI (m2 g) V(cclg) V2(cc/g) __ 400-1000"C 400-X1000C Exemple 1 selon A 1/11.93 1/11.46 17 m2/g 1.146 1.164 l'invention Exemple 2 (comparatif) B 0.0 0.0 6 m2/g 0.0 0.0 Exemple 3 (comparatif) C 0.0 0.0 22 m2/g 0.0 0.0 Exemple 4 (comparatif) D 1/14 0.0 13 m2/g 0.566 0.07 Tableau 1: Caractéristiques physico-chimiques du catalyseur déterminées par fluorescence X, volume d'oxygène désorbé par gramme de catalyseur au cours de la thermodésorption (TDO) et volume d'oxygène (TPO) consommé par gramme de catalyseur au cours de l'oxydation en température programmée Le catalyseur (C) ne désorbe pas d'oxygène contrairement au catalyseur (A) selon l'invention et le catalyseur (C) n'est pas capable de consommer de l'oxygène après une thermodésorption contrairement au catalyseur (A) selon l'invention.. La comparaison des figures 3 et 5 montre le catalyseur (D) désorbe bien moins d'oxygène que le catalyseur (A) selon l'invention. La comparaison des figures 4 et 6 montre que le catalyseur (D) n'est pas capable de consommer de l'oxygène contrairement au catalyseur (A) selon l'invention. Les formulations (A), (C) et (D) sont destinés à fonctionner dans un procédé de combustion et plus particulièrement dans un deuxième étage catalytique. Or, il est démontré que le potentiel catalytique de telles formulations est directement relié à leur capacité d'oxydoréduction. Les comparaisons ci-dessus établissent clairement la supériorité du catalyseur (A) par rapport aux catalyseurs (C) et (D) de l'art antérieur. Revendications 1. Catalyseur d'oxydation non-sélective résistant à des températures élevées consistant essentiellement en une formule AxByCzAl12-dOl9-5, dans laquelle A représente au moins un élément de valence X sélectionné dans le groupe formé par le baryum, le calcium, le strontium et les terres rares; B représente au moins un élément de valence Y sélectionné dans le groupe formé par Mn, Co, Fe, Ni, Cu et Cr; C représente au moins un élément de valence Z sélectionné dans le groupe du magnésium et du zinc; x ayant une valeur de 0.1 à 5; y ayant une valeur de 0.1 à 5 et z ayant une valeur de 0.01 à 5; d ayant une valeur de (y+z) à (2y+2z); ô étant une combinaison linéaire des valences X, Y et Z respectives des éléments A, B et C et de d et ayant une valeur 5= 1-1/2{ xX + yY + xZ- 3d} 2. Un catalyseur selon la revendication 1 qui contient un métal noble du groupe du platine à la surface du catalyseur consistant essentiellement en la formulation AxByCzAl12-dO 19-5 ou incorporé au catalyseur consistant essentiellement en la formulation AxByCzAl12-dO 19-{ au cours de la préparation. 3. Catalyseur selon les revendications I et 2 caractérisé en ce que le rapport atomique de A sur la somme B + C + Al soit d'environ 0.05 à 0.1. 4. Catalyseur selon la revendication 1 caractérisé en ce que l'élément A est préférentiellement le lanthane ou le baryum, l'élémrnent B est le manganèse et l'élément C est le magnésium. 5. Catalyseur selon la revendication 1 caractérisé en ce que les valeurs de y et z soient comprises respectivement entre 0.2 et 3 et entre 0.01 et 3. 6. Catalyseur selon la revendication 1 caractérisé en ce que la formulation AxByCzAI12-d019-5 est un hexaaluminate lamellaire dans lequel l'élément B et/ou l'élément C sont incorporés au sein de la structure. 7. Catalyseur selon la revendication I caractérisé en ce que le spectre de diffraction X de la formulation AxByCzAI12-dO19-5 présente les pics caractéristiques d'un hexaaluminate lamellaire dans lequel l'élément B et/ou l'élément C sont incorporés au sein de la structure. 8. Catalyseur selon les revendications 1 et 2, caractérisé en ce que la surface spécifique soit comprise entre 10 et 100 m2/g après calcination à 1200 C. 9. Catalyseur selon l'une des revendications 1 à 8, caractérisé en ce que la formulation AxByCzA112-dO19-5 est supportée sur un substrat métallique ou céramique. 10. Catalyseur selon les revendications 1 à 9 dans lequel le substrat est un matériau de forme monolithique à structure cellulaire. 11. Catalyseur selon les revendications 1 à 10, caractérisé en ce que la formulation AxByCzAl12-dO 19-5 est mise sous formre monolithique à structure cellulaire. 12. Procédé de préparation d'un catalyseur d'oxydation non-sélective résistant à des températures élevées consistant à dissoudre et mélanger un composé d'aluminium soluble dans l'eau et/ou dans l'alcool, un composé soluble dans l'eau et/ou dans l'alcool d'un élément A sélectionné dans le groupe formé par le baryum, le calcium, le strontium et les terres rares, un composé soluble dans l'eau et/ou dans l'alcool d'un élément B sélectionné dans le groupe formé par Mn, Co, Fe, Ni, Cu et Cr, et un composé soluble dans l'eau et/ou dans l'alcool d'un élément C sélectionné dans le groupe du magnésium et du zinc, de telle manière que le rapport atomique de A sur la somme B + C + AI soit d'environ 0.05 à 0.1, que le rapport atomique de B sur la somme B + C + AI soit d'environ 0.04 à 0.2 et que le rapport atomique de C sur la somme B + C + AI soit d'environ 0.01 à 0.2, à obtenir une précipitation, une hydrolyse et/ou une décomposition thermique conduisant à la formation d'un produit dans la solution, à extraire le produit de la solution et à calciner ce produit extrait à une température au moins supérieure à 900 C. 13. Un procédé de préparation selon la revendication 12, caractérisé en ce que le catalyseur de la présente invention est obtenu par coprécipitation selon les étapes qui suivent. Dans une première phase, on prépare un mélange contenant un sel d'aluminium soluble dans l'eau, un sel soluble dans l'eau d'au moins un élément A, un sel soluble dans l'eau d'au moins un élément B, et un sel soluble dans l'eau d'au moins un élément C. Dans un deuxième phase, on réalise la coprécipitation des hydroxydes ou des carbonates des sels solubles utilisés dans la première phase. La coprécipitation peut être effectué en ajoutant à la solution l'agent précipitant ou inversement en plongeant le mélange des sels solubles dans l'agent précipitant. Ensuite, le coprécipité est séché et précalciné entre 200 C et 650 C et le produit obtenu est calciné à une température comprise entre 900 C et 1500 C durant 5 à 30 heures afin de le transformer en catalyseur de la présente invention. 14. Un procédé de préparation selon la revendication 12, caractérisé en ce que le catalyseur de la présente invention est obtenu par hydrolyse d'un mélange d'alcoxydes ou d'un complexe d'alcoxydes d'un alcoxyde d'aluminium et d'un alcoxyde d'au moins un élément A à l'aide d'une solution aqueuse d'un élément B et d'un élément C. 15. Un procédé de préparation d'un catalyseur d'oxydation non-sélective résistant à des températures élevées selon la revendication 12 à 14, caractérisé en ce que l'élément A est le lanthane ou le baryum, l'élément B est le manganèse et l'élément C est le magnésium. 16. Utilisation du catalyseur selon l'une des revendications 1 à 15 pour réaliser la combustion d'hydrocarbures, de monoxyde de carbone, d'hydrogène ou de leurs mélanges. 17. Procédé de combsustion en deux zones catalytiques caractérisé en ce que le catalyseur de la première zone catalytique comprend du palladium et/ou du platine sur une alumine stabilisée par au moins un élément choisi dans le groupe composé par le baryum, le lanthane, la silice et l'étain et que le catalyseur de la deuxième zone catalytique est un catalyseur selon l'une revendications I à 10 ou un catalyseur préparé selon l'une des revendications 1 1 à 15.